(57)【要約】【課題】  異物混入潤滑下での転動疲労に対し長寿命であり、経年寸法変化率を抑制する、高負荷容量のころがり軸受およびその製造方法を提供する。【解決手段】  軌道輪３，５および転動体２を部材として含む円すいころ軸受１であって、軌道輪および転動体のうちの少なくとも１つの部材が、表層部に窒素富化層を有し、オーステナイト結晶粒の平均粒径が１０μｍ以下であり、残留オーステナイト量が１５％以下である。【選択図】        図１
2004232858.tif 000002
【特許請求の範囲】
【請求項１】
軌道輪および転動体を部材として含むころがり軸受であって、
前記軌道輪および転動体のうちの少なくとも１つの部材が、表層部に窒素富化層を有し、オーステナイト結晶粒の平均粒径が１０μｍ以下であり、残留オーステナイト量が１５％以下である、ころがり軸受。
【請求項２】
前記オーステナイト結晶粒の平均粒径が６μｍ以下である、請求項１に記載のころがり軸受。
【請求項３】
前記残留オーステナイト量が７．５％以下である、請求項１または２に記載のころがり軸受。
【請求項４】
前記部材の表層部の硬度がＨＲＣ硬度６３を超える、請求項１〜３のいずれかに記載のころがり軸受。
【請求項５】
前記ころがり軸受は、異物混入潤滑下での転動疲労に対して長寿命が要求され、かつ経年寸法変化率が小さいことが要求される部位に用いられる軸受である、請求項１〜４のいずれかに記載のころがり軸受。
【請求項６】
軌道輪および転動体を部材として含むころがり軸受の製造方法であって、
前記部材の少なくとも１つの部材を形成する鋼材を、Ａ1点以上の浸炭窒化温度に加熱し、浸炭窒化処理を施した後に、Ａ1点未満に冷却する工程と、
前記冷却工程の後に、前記鋼材をＡ1点以上でＡ3点未満の温度域であって、前記浸炭窒化温度よりも低い温度に加熱した後、焼き入れる低温焼入れ工程と、
前記低温焼入れ工程の後、室温未満の温度に一定時間保持する深冷処理を施す工程とを備える、ころがり軸受の製造方法。
【請求項７】
前記深冷処理工程における室温未満の温度を、残留オーステナイトの目標値に応じて変化させる、請求項６に記載のころがり軸受の製造方法。
【発明の詳細な説明】
【技術分野】
【０００１】
本発明は、ころがり軸受およびその製造方法に関し、より具体的には、異物混入潤滑下での転動疲労に対し長寿命が要求され、かつ、経年寸法変化率の抑制が必要とされる部位に用いられる高負荷容量のころがり軸受およびその製造方法に関するものである。
【背景技術】
【０００２】
ころがり軸受の高負荷容量化を達成させるため、ころがり軸受の部材を形成する鋼材を焼き入れた後に、サブゼロ処理やクライオ処理といった深冷処理を行なって、鋼材の降伏強度を向上させる手法がある。すなわち、焼入れした鋼材を０℃以下やマルテンサイト変態終了温度Ｍｆ点以下に冷却して、焼入れ後も残っている残留オーステナイトをマルテンサイト等に変態させ、降伏強度や硬度を向上させることができる。
【０００３】
一方、深冷処理を行なうと、上記したように残留オーステナイト量が減少する。しかし、異物混入潤滑下での転動疲労は残留オーステナイトにより改善されるので、残留オーステナイトが減少すると、異物混入潤滑下での転動疲労寿命が低下するという弊害が生じる（たとえば特許文献１、非特許文献１参照）。
【特許文献１】特開平０７−１９００７２号公報
【非特許文献１】機械設計、第３９巻、第１３号、頁３３：「ごみ入り潤滑環境下での長寿命−ＴＦ化技術」
【発明の開示】
【発明が解決しようとする課題】
【０００４】
近年、異物混入潤滑下および高温環境下での使用など、過酷な環境下での使用が増大しており、上記苛酷な使用環境において高負荷に耐えることができる高負荷容量のころがり軸受およびその製造方法が要求されている。
【０００５】
本発明は、異物混入潤滑下での転動疲労に対し長寿命であり、経年寸法変化率を抑制する、高負荷容量のころがり軸受およびその製造方法を提供することを目的とする。
【課題を解決するための手段】
【０００６】
本発明のころがり軸受は、軌道輪および転動体を部材として含むころがり軸受であって、軌道輪および転動体のうちの少なくとも１つの部材が、表層部に窒素富化層を有し、オーステナイト結晶粒の平均粒径が１０μｍ以下であり、残留オーステナイト量が１５％以下である。
【０００７】
上記の構成により、実用上十分優れた異物混入潤滑下での転動疲労寿命を得た上で、経年寸法変化が抑制され、高強度の高負荷容量のころがり軸受を得ることができる。オーステナイト結晶粒の平均粒径が１０μｍを超えると、転動体と軌道輪との接触で圧痕が深く付きやすく、高負荷容量化の障害となる。また、異物混入潤滑下での転動疲労試験において長寿命を得にくくなる。
【０００８】
なお、上記オーステナイト結晶粒は、対象とする部材の金相試料に対してエッチングなど、粒界を顕出する処理を施して観察することができる粒界であればよい。低温焼入れ直前の加熱された時点での粒界という意味で、旧オーステナイト粒と呼ぶ場合がある。測定は、ＪＩＳ規格の粒度番号の平均値から平均粒径に換算して求めてもよいし、切片法などにより金相組織に重ねたランダム方向の直線が粒界と会合する間の間隔長さの平均値をとり、補正係数をかけて２次元から３次元の間隔長さにしてもよい。
【０００９】
残留オーステナイトが１５％を超えると、経年寸法変化率が増大し、摩耗の増加や騒音の増大などが生じ、軸受部品としての性能が劣化する。残留オーステナイトの測定は、各種のＸ線回折法を用いて、オーステナイト相の適当な面指数の回折強度を求め、フェライト相の適当な面指数からの回折強度との比をとるなどして測定される。その際、回折ピークの高さを用いてもよいし、回折ピークの面積を用いてもよい。その他、オーステナイト相が非磁性体であり、フェライト相が強磁性体であることを利用して、磁気天秤などにより磁化力を求めることによっても測定できる。その他、市販の測定装置を用いて簡単に測定することができる。
【００１０】
また、上記低温焼入れの際にオーステナイト相はマルテンサイトなどに変態するが、上記残留オーステナイトは、異なる結晶面に沿って変態する隣り合うマルテンサイトの束の間などに、未変態のまま室温まで残ってしまったオーステナイトを指す。したがって、上記の平均粒径の範囲が限定されるオーステナイト結晶粒と直接の関係はない。
【００１１】
上記のオーステナイト結晶粒の平均粒径を６μｍ以下とすることができる。
【００１２】
上記のようにオーステナイト粒の平均粒径を６μｍ以下に微細化することにより、同じ残留オーステナイト量であってもオーステナイト粒の粗大な材料より、異物混入潤滑下での転動疲労寿命のさらに大きな延長を得ることができる。また、圧痕付け試験における圧痕深さの減少が得られる傾向がある。
【００１３】
また、上記の残留オーステナイト量を７．５％以下としてもよい。
【００１４】
上記のように残留オーステナイトを７．５％以下に低くすることにより、降伏強度を高め、異物混入潤滑下での転動疲労寿命をさらに延長し、圧痕付け試験における圧痕深さをさらに減少させることができる。
【００１５】
また、上記部材の表層部の硬度がＨＲＣ硬度６３を超えるようにしてもよい。
【００１６】
この構成により、さらに高負荷容量のころがり軸受を得ることができる。ＨＲＣ硬度は市販のＨＲＣ硬度計により測定することができる。
【００１７】
また、上記の諸特性を備えることにより、上記のころがり軸受は、異物混入潤滑下での転動疲労に対して長寿命が要求され、かつ経年寸法変化率が小さいことが要求される部位に用いられる軸受とすることができる。軸受の形式は問わず、玉軸受、円筒ころ軸受、針状ころ軸受、円すいころ軸受、スラスト玉軸受、スラストころ軸受など、どのような軸受であってもよい。
【００１８】
上記の使用環境を有する具体的な機械装置に用いられる軸受として、ドライブピニオン用軸受、減速機用軸受およびトランスミッション用軸受のうちのいずれかを挙げることができる。
【００１９】
本発明のころがり軸受の製造方法は、軌道輪および転動体を部材として含むころがり軸受の製造方法である。この製造方法では、部材の少なくとも１つの部材を形成する鋼材を、Ａ1点以上の浸炭窒化温度に加熱し、浸炭窒化処理を施した後に、Ａ1点未満に冷却する工程と、冷却工程の後に、鋼材をＡ1点以上でＡ3点未満の温度域であって、浸炭窒化温度よりも低い温度に加熱した後、焼き入れる低温焼入れ工程と、低温焼入れ工程の後、室温未満の温度に一定時間保持する深冷処理を施す工程とを備える。
【００２０】
上記浸炭窒化温度で浸炭窒化処理した後にＡ1点未満に冷却する工程では、油冷などにより室温まで冷却してもよいし、オーステナイト変態が所定値以上終了する温度まで冷却する処理であってもよい。上記製造方法により、窒素富化層を有し、オーステナイト粒が微細であり、かつ適切な量の残留オーステナイトを含む金属組織を得ることができる。このため、実用上十分優れた異物混入潤滑下での転動疲労寿命を得た上で、降伏強度を向上させることができる。また、経年寸法変化を抑制したころがり軸受を得ることができる。なお、上記窒素富化層は、上述のように、浸炭窒化処理により形成されるが、上記窒素富化層に炭素が富化されていてもよいし、富化されていなくてもよい。
【００２１】
また、残留オーステナイトは温度を下げるほど不安定になりマルテンサイト変態しやすくなる。このため、上記の深冷処理工程における室温未満の温度を、残留オーステナイトの目標値に応じて変化させることにより、残留オーステナイト量を変化させることができる。深冷処理の冷媒には、沸点が約−１９６℃の液体窒素や、その他各種の冷却装置を用いた冷却環境を用いることができる。温度も室温未満から絶対零度までの各種温度を用いることができる。
【００２２】
深冷処理は低温焼入れの後、１時間以内に実施することが望ましいが、低温焼入れの後、１時間を経過した後に実施してもよい。
【００２３】
また、深冷処理の後、焼戻しを行なうことが望ましい。しかし、深冷処理の後、焼戻しを実施しなくてもよい。
【発明を実施するための最良の形態】
【００２４】
次に、図面を用いて本発明の実施の形態について説明する。図１は、円すいころ軸受を示す図であり、（ａ）は部分切断斜視図であり、（ｂ）は断面図である。図１（ａ）に示すように、円すいころ軸受１は、ころ軸受の範疇に属し、転動体２と、内輪３と、外輪５と、保持器６とを備えている。転動体２が円すい形（円すい台）であるために、内輪３および外輪５はその断面にテーパがついている。
【００２５】
図１（ｂ）から認められるように、円すいころ軸受は、内輪３および外輪５の軌道面の円すいの頂点と、ころ２の頂点とが中心軸の一点に集まるように設計されている。また、作用点９は中心軸上に位置する。ころ２は、内輪３の小つば３ａおよび大つば３ｂによって案内されて動作する。ラジアル荷重、一方向のアキシャル荷重およびこれらの合成荷重に対して大きな負荷能力を有する点に特徴がある。ラジアル荷重が作用するときにも、軸（アキシャル）方向の分力が生じるので、２個相対して組み合わせ使用されるのが普通である。内輪３および外輪５ともに、断面における厚み寸法が小さいほうが正面であり、大きいほうがが背面である。すなわち、内輪３においては、小つば３ａの側の側面が正面３ｃであり、大つば３ｂの側の側面が背面３ｄであり、外輪５においては、内輪と反対側にそれぞれ背面５ｄおよび正面５ｃが位置している。
【００２６】
２個の円すいころ軸受が用いられる場合、外輪における正面５ｃおよび背面５ｄを用いて、組み合わせ方が命名される。たとえば、図１（ｂ）の円すいころ軸受に加えて、その右側に鏡面対称にもう１つの円すいころ軸受を組み合わせる場合、背面組み合わせ円すいころ軸受と呼ばれる。一方、図１（ｂ）の円すいころ軸受に加えて、その左側に鏡面対称にもう１つの円すいころ軸受を組み合わせる場合、正面組み合わせ円すいころ軸受と呼ばれる。
【００２７】
また、上記の組み合わせ使用と同様な円すいころの配置となるようにした複列（２列）円すいころ軸受を用いてもよい。
【００２８】
上記本実施の形態における円すいころ軸受１では、転動体２および軌道輪３，５の少なくとも一つの部材に、Ａ1点以上の浸炭窒化温度に加熱し、浸炭窒化処理を施す。その後に、Ａ1点未満に冷却する工程と、冷却工程の後に、鋼材をＡ1点以上でＡ3点未満の温度域であって、浸炭窒化温度よりも低い温度に加熱した後、焼き入れる。この低温焼入れ工程の後、室温未満の温度、通常液体窒素温度の沸点−１９６℃前後に一定時間保持する深冷処理を施す。
【００２９】
上記の製造方法で製造された部材は、高負荷容量で、かつ、異物混入潤滑下での転動疲労に対し長寿命であり、かつ、経年寸法変化率の増大を防ぐことができる。このような部材の特性改善は、鋼の合金設計によっても可能であると考えられる。しかし、原材料コストが高くなるなどの問題点が発生する。本発明の実施の形態では、上記のように、一般的な軸受用鋼材を素材として、熱処理によってこれらの要求を満足することができる。すなわち、窒素富化層を形成し、かつ、オーステナイト結晶粒を従来の鋼材の２分の１以下として、かつ、深冷処理等によってＭf点以下に冷却して降伏強度を向上させた部材を得ることができる。このような、金相上の特性は、異物混入潤滑下での転動疲労に対し長寿命で、経年寸法変化率を抑制し、高負荷容量とする上で非常に有効であることが分った。
【００３０】
図２および図３に、本実施の形態における熱処理方法を示す。図２は浸炭窒化処理後に焼入れを行なう方法である。図２において、Ａ1以上の浸炭窒化処理温度Ａ（８５０℃）では、鋼素地に窒素の拡散と、炭素の溶け込みを十分に行なう。この後、浸炭窒化温度から油焼入れを行ない、次いで１８０℃で焼戻しを行なう。この焼戻しは省略することができる。
【００３１】
この後、Ａ1点以上であってＡ3点未満の温度であって浸炭窒化処理温度Ａより低温の温度Ｂ（８００℃）に加熱する。この温度Ｂは、２相域温度であり、亜共析範囲ではオーステナイトとフェライトとが、また過共析範囲ではオーステナイトとセメンタイトとが、共存する。これら２相共存域では、オーステナイト粒はほとんど成長せず、微細なオーステナイト粒を得ることができる。本実施の形態における鋼材は、過共析範囲の鋼であり、上記の２相域ではオーステナイトとセメンタイトとが共存する。この２相域の低温焼入れ温度Ｂから油焼入れを行なう。この後、図４に示す処理を行なう。すなわち、深冷処理を行ない残留オーステナイトを変態させて降伏強度を向上させ、その後、１８０℃で焼戻しを行なう。
【００３２】
また、図３は、浸炭窒化処理温度Ａで浸炭窒化処理した後に、焼入れせずにＡ1点以下の温度に冷却する。その後、低温焼入れ温度Ｂに再加熱し、そこから油焼入れする。この後、Ａ１変体点以下に一旦冷却して、温度Ａより低温の温度Ｂに加熱し、油焼入れを施すという方法である。この後、図４に示すように、深冷処理と焼戻し処理を加える。図２の処理の場合も、図３の処理の場合も低温焼入れを行なった後、１時間以内に図４に示す処理を行なって、残留オーステナイトをマルテンサイトに変態させて降伏強度を向上させることが望ましい。
【００３３】
上記のどちらの熱処理によっても、その中の浸炭窒化処理により「浸炭窒化処理層」である窒素富化層が形成される。浸炭窒化処理において素材となる鋼の炭素濃度が高いため、通常の浸炭窒化処理の雰囲気から炭素が鋼の表面に侵入しにくい場合がある。たとえば炭素濃度が高い鋼の場合（１ｗｔ％程度の鋼）、それ以上高い炭素濃度の浸炭層が生成する場合もあるし、それ以上高い炭素濃度の浸炭層は生成しにくい場合がある。しかし、窒素濃度は、Ｃｒ濃度などにも依存するが、通常の鋼では最大限０.０２５ｗｔ％程度以下と低いので、素材の鋼の炭素濃度によらず窒素富化層が明瞭に生成される。上記窒素富化層には炭素が富化されていてもよいことはいうまでもない。
【００３４】
（実施例）
次に実施例について説明する。本発明例は、本実施の形態における製造方法を適用する鋼材としてＪＩＳ規格ＳＵＪ２材（１．０重量％Ｃ−０．２５重量％Ｓｉ−０．３重量％Ｍｎ−１．５重量％Ｃｒ）を用い、本発明例の試験材Ｅとした。また、同じ鋼材を用い、他の処理を適用したものを比較例の試験材Ａ〜Ｄとした。それぞれの試験材の製造方法は次のとおりである。
（Ａ材：比較例）：普通焼入れのみ（浸炭窒化処理せず）した試験材。
（Ｂ材：比較例）：浸炭窒化処理後にそのまま焼き入れた（従来の浸炭窒化焼入れ）試験材。浸炭窒化処理温度８４５℃、保持時間１５０分間。浸炭窒化処理の雰囲気は、ＲＸガス＋アンモニアガスとした。その他の浸炭窒化処理も同じ条件で行なった。
（Ｃ材：比較例）：浸炭窒化処理後に図４に示す深冷処理を加えた試験材。
（Ｄ材：比較例）：図２に示す処理（浸炭窒化処理後に焼入れ＋焼戻し＋低温度焼入れ）を加え、深冷処理を加えなかった試験材。
（Ｅ材：本発明例）：図２示す処理および図４に示す深冷処理を加えた試験材。
【００３５】
本発明例Ｅ材および比較例Ｂ材の金相組織を図５および図６に示す。図５（ａ）は本発明例Ｅ材の金相写真であり、図５（ｂ）は比較例Ｂ材の金相写真である。また、図６（ａ）および図６（ｂ）は、それぞれの部分領域における模式図である。これらの図を比較することにより、本実施の形態における熱処理が組織の微細化にいかに有効であるか分かる。
【００３６】
上記Ａ材〜Ｅ材の試験材のオーステナイト結晶粒の平均粒径、残留オーステナイト量、ＨＲＣ硬度を表１に示す。
【００３７】
【表１】
2004232858.tif 000003
【００３８】
比較例Ｄ材および本発明例Ｅ材は、いずれも図２に示す熱処理を行った試験材であり、低温焼入れを行なった結果、オーステナイト結晶粒の平均粒径がＡ材およびＣ材の２分の１以下である。また、深冷処理を施した比較例Ｃ材、および本発明例Ｅ材のＨＲＣ硬度は高く、逆に残留オーステナイト量は少なくなっていることが分かる。
【００３９】
次に、順を追って各試験条件および試験結果について説明する。
１．  異物混入潤滑下での転動疲労寿命試験
異物混入潤滑下での転動疲労の試験機の略図を図７に示す。この試験機における、異物混入潤滑下での転動疲労試験の試験条件を表２に、また、その試験結果を表３に示す。
【００４０】
【表２】
2004232858.tif 000004
【００４１】
【表３】
2004232858.tif 000005
【００４２】
表２および表３によれば、比較例Ｂ材のＬ10寿命（試験片１０個中１個が破損する寿命）は、浸炭窒化処理のない比較例Ａ材の２．１倍であり、浸炭窒化処理による長寿命化の効果が認められる。また、比較例Ｃ材は窒素富化層を有するが、深冷処理の結果、異物混入潤滑下での転動疲労寿命を改善する残留オーステナイト量が少ない。このため、深冷処理のない比較例Ｂ材よりもかなり短寿命になっている。図２に示す浸炭窒化処理と低温焼入れを加えた比較例Ｄ材は、他の材料に比べて非常に長寿命である。これは、残留オーステナイト量が非常に多く、かつ、オーステナイト結晶粒が細かいことに起因していると考えられる。上記比較例の試験材の結果に対し、本発明例Ｅ材は残留オーステナイトが、同じく深冷処理を行なった比較例Ｃ材程度しかないにもかかわらず、残留オーステナイト量の多い比較例Ｂ材とほぼ同じ寿命を示すことがわかった。
２．  圧痕付け試験
試験方法の概略を図８（ａ）〜（ｃ）に示す。図８（ａ）は鋼球を平板に押し付ける前の状態を、（ｂ）は鋼球を平板に押し込んだ状態を、また（ｃ）は鋼球を平板から遠ざけた状態を示す図である。本圧痕付け試験では、鋼球（直径３／８インチ）と平板の最大接触面圧が、４ＧＰａ、５ＧＰａ、６ＧＰａになるように荷重を付加し、平面側に形成される圧痕の深さを測定する。鋼球の押し込みによって平板に塑性変形に起因する圧痕が生じる。この平板に形成される圧痕の深さが浅いほど、その材料は高い面圧でも塑性変形をせず、静的な負荷容量が高いので高負荷容量ということになる。なお、それぞれの圧痕付け試験において、鋼球と平板とは、形状のみが異なる同じ試験材を用いた。
【００４３】
図９に圧痕付け試験の結果を示す。深冷処理を施している比較例Ｃ材、および本発明例Ｅ材は、他の３者に比較して明らかに圧痕深さは浅い。したがって、Ｃ材およびＥ材は、材料として高負荷容量であることがわかった。本発明例Ｅ材の圧痕深さは、比較例Ｃ材よりもさらに浅くなっている。この理由は、Ｅ材が表１に示すように微細粒であることに起因しており、Ｈａｌｌ−Ｐｅｔｃｈの法則にしたがって降伏強度が向上しているためと考えられる。
３．  経年寸法変化率測定
試験材Ａ材〜Ｅ材について、保持温度１３０℃、保持時間５００時間における経年寸法変化率を測定した。測定結果を表４および図１０に示す。
【００４４】
【表４】
2004232858.tif 000006
【００４５】
深冷処理を施した比較例Ｃ材、および本発明例Ｅ材の寸法変化率は、比較例Ｂ材の２分の１以下になっている。すなわち、普通焼入れ品である比較例Ａ材よりも小さくなることがわかった。図１０より分かるとおり、残留オーステナイトが少ないほど経年寸法変化率は軽減されている。また、深冷処理をせず低温焼入れを適用した微細オーステナイト粒の試験材Ｄ材、低温焼入れせず深冷処理した試験材Ｃ材、および低温焼入れと深冷処理とを行なった本発明例Ｅ材の３試験材は、同じ残留オーステナイト量であっても、比較例Ａ材およびＢ材よりも寸法変化率は低めになる傾向が認められる。
【００４６】
上記のように、１．異物混入潤滑下での転動疲労寿命試験、２．圧痕付け試験、および３．経年寸法変化率測定の各試験結果により、本実施例における本発明例の試験材は、異物混入潤滑下での転動疲労に対して長寿命であり、高負荷容量であり、かつ経年寸法変化率の小さい材料であることが分った。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４８】
本発明のころがり軸受およびその製造方法を用いることにより、異物混入潤滑下での転動疲労に対し長寿命であり、経年寸法変化率が小さく、高負荷容量のころがり軸受およびその製造方法を提供することができるので、今後、この分野において広範な利用が期待される。
【図面の簡単な説明】
【００４９】
【図１】本発明の実施の形態における円すいころ軸受を示す図であり、（ａ）は円すいころ軸受の部分切断斜視図であり、（ｂ）はその断面図である。
【図２】本発明の実施の形態における熱処理方法の一部を示す図である。
【図３】本発明の実施の形態における他の熱処理方法の一部を示す図である。
【図４】本発明の実施の形態における深冷処理と焼戻し方法を示す図である。
【図５】実施例における試験材の金相組織写真を示す図であり、（ａ）は本発明例Ｅ材であり、（ｂ）は比較例Ｂ材である。
【図６】実施例における試験材の金相組織写真の模式図であり、（ａ）は本発明例Ｅ材であり、（ｂ）は比較例Ｂ材である。
【図７】異物混入潤滑下での転動疲労試験を行なう試験装置を示す図である。
【図８】圧痕付け試験を示す図であり、（ａ）は鋼球を平板に押し付ける前の状態を、（ｂ）は鋼球を平板に押し込んだ状態を、また（ｃ）は鋼球を平板から遠ざけた状態を示す図である。
【図９】圧痕付け試験結果を示す図である。
【図１０】各試験材の寸法変化率と残留オーステナイト量との関係を示す図である。
【符号の説明】
【００５０】
１  円すいころ軸受、２  転動体（円すいころ）、３  内輪、３ａ  小つば（内輪）、３ｂ  大つば（内輪）、３ｃ  内輪の正面、３ｄ  内輪の背面、５  外輪、５ｃ  外輪の正面、５ｄ  外輪の背面、６  保持器、９  作用点。
【図１】
2004232858.tif 000007
【図２】
2004232858.tif 000008
【図３】
2004232858.tif 000009
【図４】
2004232858.tif 000010
【図５】
2004232858.tif 000011
【図６】
2004232858.tif 000012
【図７】
2004232858.tif 000013
【図８】
2004232858.tif 000014
【図９】
2004232858.tif 000015
【図１０】
2004232858.tif 000016